(57)【特許請求の範囲】
【請求項１】
基材と、該基材上に設けられた発泡樹脂層と、を備える発泡壁紙を形成するための積層シートであって、
前記基材と、該基材上に設けられた、樹脂組成物を押出製膜してなる樹脂シートと、を備え、
前記樹脂組成物が、発泡剤と、シラン架橋性樹脂と、水和金属化合物と、を含み、
前記水和金属化合物の含有量が、前記樹脂組成物全量を基準として、２０〜７０質量％である、積層シート。
【請求項２】
前記樹脂組成物が、エチレン単独重合体又はエチレンと他のオレフィンとの共重合体を更に含む、請求項１に記載の積層シート。
【請求項３】
前記水和金属化合物が、水酸化アルミニウムを含む、請求項１又は２に記載の積層シート。
【請求項４】
前記水和金属化合物の平均粒径が、５μｍ以下である、請求項１〜３のいずれか一項に記載の積層シート。
【請求項５】
基材と、該基材上に設けられた発泡樹脂層と、を備える発泡壁紙であって、
請求項１〜４のいずれか一項に記載の積層シートにおける前記樹脂シートに含まれる発泡剤を発泡させて得られる、発泡壁紙。
【請求項６】
基材と、該基材上に設けられた発泡樹脂層と、を備える発泡壁紙の製造方法であって、
請求項１〜４のいずれか一項に記載の積層シートにおける前記樹脂シートに含まれる発泡剤を発泡させる工程を備える、製造方法。
【発明の詳細な説明】
【技術分野】
【０００１】
本発明は、樹脂組成物、樹脂シート、積層シート及び発泡壁紙に関する。より詳細には、本発明は、戸建て住宅、集合住宅、店舗、事務所ビル等の建築物の壁面装飾などに利用可能な発泡壁紙並びにそれに用いられる樹脂組成物、樹脂シート及び積層シートに関する。
【背景技術】
【０００２】
建築物の壁面装飾等に用いる壁紙としては、紙基材に塩化ビニル樹脂の樹脂層を設けた塩化ビニル壁紙が広く利用されている。近年、環境に配慮し、エチレン−酢酸ビニル共重合体のようなハロゲンを含有しない樹脂が用いられてきている（例えば、下記特許文献１及び２を参照）。
【０００３】
これらの発泡壁紙の製造方法としては、先ず、基材上に、発泡剤が含まれる樹脂組成物を溶融押出コートし積層する、又は別途Ｔダイ押出法によりシーティングしておき、後からドライラミネート又は熱ラミネートにて基材を貼り合わせるかして、基材上に樹脂シートが設けられた積層シートを得る。その後、必要に応じて表面に印刷が施された樹脂シートを加熱して発泡剤を分解・発泡させる。これらの方法は、基材上に樹脂組成物を塗布・乾燥する方法に比べて生産効率の点で有利である。
【先行技術文献】
【特許文献】
【０００４】
【特許文献１】特開平６−４７８７５号公報
【特許文献２】特開２００１−３４７６１１号公報
【発明の概要】
【発明が解決しようとする課題】
【０００５】
しかし、押出製膜は、スクリューを使って樹脂を溶融させる際に、せん断発熱によって樹脂温度が上昇してしまい、押出機内部で発泡剤の分解が発生しやすいという問題がある。エチレン−酢酸ビニル共重合体を用いる場合、押出機の腐食、極性化合物と無機充填剤との組合せによる過剰な増粘などが更に懸念される。
【０００６】
これらの対策として、低溶融粘度の樹脂を使用することで、押出機内でのせん断発熱を抑える方法があるが、一方で、発泡壁紙用の樹脂組成物は、製膜した樹脂シートが、発泡させたときに十分な発泡倍率が得られ、なおかつガス抜けが目立たない良好な発泡状態となるものであることが求められる。そのため、この場合には、製膜後に電子線等で架橋処理を行うことで、発泡に適する粘度に調整することが必要とされる。しかし、電子線照射においては、紙基材を黄変させてしまう等の性能的な課題のほか、電子線照射装置が高価である等の課題もある。そのため、電子線に代わる樹脂架橋方法として、熱架橋、シラン架橋等が検討されているが、電子線架橋と比べて、架橋反応に時間がかかるという問題がある。
【０００７】
本発明は、上記事情に鑑みてなされたものであり、発泡させたときに十分な発泡倍率とガス抜けが目立たない良好な発泡状態とを両立できる樹脂シートを押出製膜によって得ることができる樹脂組成物、それを用いた樹脂シート、積層シート及び発泡壁紙を提供することを目的とする。
【課題を解決するための手段】
【０００８】
すなわち、本発明は、基材と、該基材上に設けられた発泡樹脂層と、を備える発泡壁紙の発泡樹脂層を形成するための樹脂組成物であって、発泡剤と、シラン架橋性樹脂と、水和金属化合物と、を含む、樹脂組成物を提供する。
【０００９】
本発明の樹脂組成物によれば、発泡させたときに十分な発泡倍率とガス抜けが目立たない良好な発泡状態とを両立できる樹脂シートを押出製膜によって得ることができる。
【００１０】
このような効果が得られる理由として、本発明者らは、シラン架橋性樹脂と水和金属化合物とを組み合わせて用いることにより、発泡壁紙の製造の際に、水和金属化合物が加熱されることで、脱水反応が起こり、シラン架橋反応の効率が高められ、押出製膜に適した樹脂を用いた場合であっても、発泡セルが微細かつ均一になり、十分な発泡倍率と良好な発泡状態とを両立できたものと推察する。
【００１１】
また、本発明の樹脂組成物によれば、圧縮回復性やコーンカロリー難燃性試験において優れた性能を有する発泡壁紙を実現することが可能となる。なお、このような効果が得られることも上記の作用によるものと本発明者らは考えている。
【００１２】
上記樹脂組成物は、エチレン単独重合体又はエチレンと他のオレフィンとの共重合体を更に含むことができる。このような無極性の樹脂を使用することで、二酸化チタン又は炭酸カルシウム等の各種充填剤を添加した際の増粘効果を最小限に抑えることができる。増粘効果を最小限に抑えることで、ドローレゾナンスが向上して製膜安定性が高まるとともに、押出機内でのスクリュー回転トルクの過上昇や樹脂圧力を抑制でき、同時にせん断による樹脂の発熱を最小限に抑えることも可能となる。
【００１３】
上記水和金属化合物は、水酸化アルミニウムを含むことが好ましい。水酸化アルミニウムは、水酸化マグネシウム等に比べて脱水反応の開始温度が低いため、より低温でシラン架橋反応を促進することができる。これにより、より低温からシラン架橋反応が進行するため、発泡壁紙の表面がより平滑になり、かつセルサイズがより微細で均一になる。
【００１４】
上記水和金属化合物の平均粒径は、５μｍ以下であることが好ましい。粒径を小さくすることにより、表面積が増加し、一度に大量の水分を脱水させることができる。これにより、シラン架橋反応を促進できる水分量をより少ない水和金属化合物によって増加させることができ、より効率的に架橋を行うことができる。
【００１５】
また、本発明は、上記本発明に係る樹脂組成物を押出製膜して得られる樹脂シートを提供する。本発明の樹脂シートによれば、十分な発泡倍率で発泡させた場合であっても発泡時のガス抜けを十分抑制することができ、ガス抜けが目立たない良好な発泡状態を得ることができる。
【００１６】
本発明はまた、基材と、該基材上に設けられた、上記本発明に係る樹脂シートとを備える積層シートを提供する。
【００１７】
本発明はまた、基材と、該基材上に設けられた発泡樹脂層とを備える発泡壁紙であって、上記本発明に係る積層シートにおける上記樹脂シートに含まれる発泡剤を発泡させて得られる発泡壁紙を提供する。
【発明の効果】
【００１８】
本発明によれば、発泡させたときに十分な発泡倍率とガス抜けが目立たない良好な発泡状態とを両立できる樹脂シートを押出製膜によって得ることができる樹脂組成物、それを用いた樹脂シート、積層シート及び発泡壁紙を提供することができる。また、本発明によれば、電子線照射による架橋処理を省いて効率よく発泡壁紙を製造することができる。
【発明を実施するための形態】
【００１９】
［樹脂組成物］
本実施形態に係る樹脂組成物は、基材と、該基材上に設けられた発泡樹脂層と、を備える発泡壁紙の発泡樹脂層を形成するための樹脂組成物であって、発泡剤と、シラン架橋性樹脂と、水和金属化合物と、を含む。
【００２０】
本実施形態に係る発泡剤としては、例えば、熱分解型発泡剤を用いることができる。熱分解型発泡剤としては、例えば、アゾジカルボンアミド（ＡＤＣＡ）、アゾブチロニトリル、ジアゾアミノベンゼン等のアゾ系発泡剤、ベンゼンスルホニルヒドラジド、ｐ−トルエンスルホニルヒドラジド等のヒドラジド系発泡剤、Ｎ，Ｎ’−ジニトロソペンタメチレンテトラミン等のニトロソ系発泡剤などが挙げられる。これらは１種を単独で、又は２種以上を併用して用いることができる。上記の発泡剤の中でも、毒性が少なく、発泡開始温度の調節が容易で適用範囲が広く、なおかつ分解温度が比較的高く、後述する水和金属化合物の脱水温度において発泡しにくいことから、ＡＤＣＡが好ましい。
【００２１】
発泡剤の含有量は、特に制限されないが、その合計量が、樹脂組成物全量を基準として１〜２０質量％であることが好ましい。発泡剤の含有量が上記範囲であると、過剰なガスの発生による表面からのガス抜けが抑制されている発泡樹脂層を得ることができる。
【００２２】
本実施形態に係る樹脂組成物は、樹脂分としてシラン架橋性樹脂を含む。シラン架橋性樹脂としては、加水分解性シリル基を有する樹脂が挙げられ、例えばシラン架橋性ポリオレフィン系樹脂等を用いることができる。シラン架橋性ポリオレフィン系樹脂としては、母体としてのポリオレフィン系重合体に加水分解性シリル基を主として側鎖に導入した樹脂が挙げられる。このような樹脂としては、低密度ポリエチレン系、高密度ポリエチレン系、エチレン−酢酸ビニル共重合体系、ポリプロピレン系等の重合体に加水分解性シリル基を主として側鎖に導入した樹脂が挙げられる。架橋は、置換シリル基の加水分解により行われる。なお、このシリル基が末端に位置するポリオレフィン系樹脂が含まれていてもよい。
【００２３】
シラン架橋性ポリオレフィン系樹脂は、ポリオレフィン系重合体のモノマーとエチレン性不飽和シラン化合物の容器中でランダム共重合させる方法、又はポリオレフィン系重合体の溶融物に過酸化物を用いてエチレン性不飽和シラン化合物をグラフト共重合する方法等により得ることができる。ここで、母体としてのポリオレフィン系重合体は、上記の樹脂のうちの１種を単独で又は２種以上を組み合わせて用いることができる。さらに、母体のポリオレフィン系樹脂は、樹脂同士の混合又は分解が許容される程度であれば、上記ポリオレフィン系樹脂と、上記ポリオレフィン系樹脂とは異なる樹脂とを併用してもよい。混合又は分散の程度は、使用する押出機の種類により大差があり、また適宜の相溶化剤も使用できるので、組合せ樹脂は一概に区分はできないが、同種の樹脂であることが好ましい。シラン架橋性樹脂として、具体的には、三菱化学株式会社製「リンクロン」等が挙げられる。
【００２４】
本実施形態に係る樹脂組成物におけるシラン架橋性樹脂の含有量は、樹脂組成物全量を基準として、１〜２０質量％であることが好ましく、３〜１０質量％であることがより好ましい。
【００２５】
樹脂分は、上述したシラン架橋性樹脂以外の樹脂を含んでいてもよい。このような樹脂としては、燃焼時にダイオキシン等の有毒ガスの発生を防ぐ観点から、非塩素系熱可塑性樹脂を含むことが好ましい。非塩素系熱可塑性樹脂としては、例えば、エチレン単独重合体、エチレンと他のオレフィンとの共重合体、ポリオレフィン樹脂（ポリプロピレン、ポリブテン、ポリメチルペンテン等）、スチレン系樹脂（ポリスチレン、アクリロニトリル・スチレン樹脂、アクリロニトリル・ブタジエン・スチレン樹脂等）、エチレンコポリマー（エチレン−酢酸ビニル共重合体、エチレン−メチルメタクリレート共重合体、エチレン−アクリル酸共重合体、エチレン−エチルアクリレート共重合体、エチレン−メチルアクリレート共重合体、エチレン−メタクリル酸共重合体等）などが挙げられる。これらは１種を単独で、又は２種以上を併用して用いることができる。
【００２６】
中でも、本実施形態に係る非塩素系熱可塑性樹脂は、無極性であることが好ましい。このような無極性の非塩素系熱可塑性樹脂を用いることで、下記で述べる充填剤を添加した際の増粘効果を最小限に抑えることができ、高品質の壁紙を安定して生産することができる。また、このような無極性の非塩素系熱可塑性樹脂は、エチレン単独重合体又はエチレンと他のオレフィンとの共重合体を含むことができる。本実施形態においては、エチレン単独重合体又はエチレンと他のオレフィンとの共重合体を用いた場合であっても、上記シラン架橋性樹脂と水和金属化合物との組合せにより、コーンカロリー難燃性試験における性能を十分に確保することができる。
【００２７】
エチレン単独重合体としては、例えば、高圧法で合成された低密度ポリエチレン、中低圧法で合成されたコモノマーを含まない高密度ポリエチレン等が挙げられる。中でも、低密度ポリエチレンが好ましい。
【００２８】
低密度ポリエチレンは、例えば、密度が０．９１ｇ／ｃｍ３以上０．９４ｇ／ｃｍ３以下の範囲にあるものが挙げられる。低密度ポリエチレンの密度は、好ましくは０．９１ｇ／ｃｍ３以上０．９３ｇ／ｃｍ３以下であり、より好ましくは０．９２ｇ／ｃｍ３以上０．９３ｇ／ｃｍ３以下である。低密度ポリエチレンの分子量、融点、メルトフローレート（ＭＦＲ）等については特に制限されないが、融点については、５０℃〜１４０℃が好ましく、６０℃〜１１０℃がより好ましい。融点が１４０℃以下であれば樹脂を溶融して成型する際により高温で溶融する必要がなく、発泡剤が成型中に分解してしまうという可能性が少ない。一方、融点が５０℃以上であれば、実使用上の熱耐久性が十分に得られる。ＭＦＲについては１０〜２００のものが好ましく、１０〜１００のものがより好ましい。ＭＦＲが１０以上であれば、成型時に生じるせん断発熱を抑えることができ、加工温度の制御が容易になり、成型中に発泡剤が分解してしまうことを抑制することができる。一方、ＭＦＲが２００以下であれば、効率的に発泡させることができ、発泡樹脂層の圧縮回復性等の機械強度が保たれ、発泡壁紙の施工性及び耐久性をより向上させることができる。
【００２９】
低密度ポリエチレンとしては、例えば、ノバテックＬＤ  ＬＪ８０２Ａ、ノバテックＬＤ  ＬＣ６０４、ノバテックＬＤ  ＬＣ６００Ａ（以上、日本ポリエチレン製）、宇部ポリエチレン  Ｊ２５１６（宇部丸善ポリエチレン製）、ペトロセン３５３（東ソー製）等の市販品を用いることができる。
【００３０】
エチレンと他のオレフィンとの共重合体は、例えば、直鎖状低密度ポリエチレン、超低密度ポリエチレン、コモノマーとの共重合で得られた高密度ポリエチレン等が挙げられ、これらは１種を単独で、又は２種以上を併用して用いることができる。中でも、超低密度ポリエチレンが好ましい。
【００３１】
超低密度ポリエチレンとしては、例えば、密度が０．８８ｇ／ｃｍ３以上０．９１ｇ／ｃｍ３未満の範囲にあるものが挙げられる。超低密度ポリエチレンの密度は、好ましくは０．８８ｇ／ｃｍ３以上０．９０ｇ／ｃｍ３以下であり、より好ましくは０．８９ｇ／ｃｍ３以上０．９０ｇ／ｃｍ３以下である。超低密度ポリエチレンの分子量、融点、ＭＦＲ等については特に制限されないが、融点については５０℃〜１４０℃が好ましく、６０℃〜１１０℃がより好ましい。融点が１４０℃以下であれば樹脂を溶融して成型する際により高温で溶融する必要がなく、発泡剤が成型中に分解してしまうという可能性が少ない。一方、融点が５０℃以上であれば、実使用上の熱耐久性が十分に得られる。ＭＦＲについては３以上７０以下のものが好ましく、３以上７０未満のものがより好ましく、４以上６５以下のものが更に好ましい。ＭＦＲが３以上であれば、成型時に生じるせん断発熱を抑えることができ、加工温度の制御が容易になり、成型中に発泡剤が分解してしまうことを抑制することができる。一方、ＭＦＲが７０以下であれば、発泡樹脂層の機械強度が保たれ、発泡壁紙の施工性及び耐久性をより向上させることができる。
【００３２】
超低密度ポリエチレンとしては、例えば、タフマー  ＤＦ１４０、ＤＦ９４０、ＤＦ７３５０（以上、いずれも三井化学製）、カーネル  ＫＪ−６４０Ｔ（日本ポリエチレン製）、エクセレンＦＸ  ＣＸ５５０８（住友化学製）、エンゲージ  ８４００／８４０７（ダウ・ケミカル製）、エボリューＰ  ＳＰ９０１００（プライムポリマー製）等の市販品を用いることができる。
【００３３】
本実施形態の樹脂組成物における樹脂分の総含有量は、樹脂組成物全量を基準として、２０〜８０質量％であることが好ましく、４０〜７５質量％であることがより好ましく、５０〜７０質量％であることが更に好ましい。なお、この場合、樹脂分は架橋されていてもよい。
【００３４】
本実施形態に係る樹脂分は、塩素原子の含有量が０〜１０質量％であることが好ましく、０〜５質量％であることがより好ましい。特に本実施形態に係る樹脂分は、塩素原子を含まないことが更に好ましい。樹脂分における塩素原子の含有量の算出方法は、ＪＩＳ−Ｋ−７２２９記載の酸素フラスコ燃焼法の方法が挙げられる。
【００３５】
本実施形態に係る水和金属化合物とは、加熱により脱水する金属化合物をいう。このような水和金属化合物は、加熱により水分を放出することができる。水和金属化合物としては、例えば、水酸化アルミニウム、水酸化マグネシウム、水酸化カルシウム、水酸化マンガン、水酸化鉄、水酸化亜鉛、水酸化銅等が挙げられる。
【００３６】
水和金属化合物は、粒子状であることが好ましい。水和金属化合物の平均粒径は、５μｍ以下であることが好ましく、３μｍ以下であることがより好ましい。水和金属化合物の平均粒径が５μｍ以下とすることにより、表面積が増加し、一度に大量の水分が脱水される。これにより、シラン架橋反応に用いられる水分量が多くなり、より効率的に架橋が行われる。また、水和金属化合物の平均粒径の下限値は、粘度の上昇を抑える観点から、０．０１μｍ以上であることが好ましく、０．１μｍ以上であることがより好ましい。水和金属化合物の平均粒径とは、粒度分布の中央値に相当する５０％平均粒径であり、例えば、市販の粒度分布測定装置を用いて測定することができる。
【００３７】
水和金属化合物は、分散性、成形性、難燃性等の向上の観点から、各種の表面処理を施してもよい。このような表面処理を施した水和金属化合物としては、分散性及び成形性の向上の観点からは、例えば、硝酸陰イオン処理水酸化アルミニウム、高温熱水化処理水酸化アルミニウム等が挙げられ、難燃性の向上の観点からは、例えば、硝酸塩処理水酸化アルミニウム、錫酸亜鉛表面処理水酸化アルミニウム、ニッケル化合物表面処理水酸化マグネシウム等のほか、金雲母処理、シリコーン処理、シリコーンポリマー処理等の処理を施した水和金属化合物などが挙げられる。
【００３８】
本実施形態に係る樹脂組成物における水和金属化合物の含有量は、樹脂組成物全量を基準として、２０〜７０質量％であることが好ましく、２５〜６０質量％であることがより好ましい。水和金属化合物の含有量が２０質量％以上であれば、水和金属化合物から放出された水が効率的に架橋反応に寄与する傾向にあり、７０質量％以下であれば、成形加工の容易性を高めることができる。
【００３９】
また、本実施形態に係る樹脂組成物には、必要に応じて顔料等を添加して着色してもよい。顔料の添加による着色は、透明であってもよいし、半透明であってもよいし、不透明であってもよい。顔料としては、例えば、酸化鉄、カーボンブラック等の無機顔料、又はアニリンブラック、フタロシアニンブルー等の有機顔料などを挙げることができる。
【００４０】
顔料の添加量としては、樹脂組成物全量を基準として、好ましくは５〜５０質量％、より好ましくは１０〜３０質量％である。
【００４１】
また、樹脂組成物には、必要に応じて、充填剤、発泡助剤、水和金属化合物以外の難燃剤、セル調整剤、安定剤、滑剤、シラン架橋助剤等の周知の添加剤を用いることができる。
【００４２】
充填剤としては、無機充填剤及び有機充填剤が挙げられる。無機充填剤としては、例えば、炭酸カルシウム、二酸化チタン等が挙げられ、これらは１種を単独で、又は２種以上を併用して用いることができる。有機充填剤としては、例えば、メラミンシアヌレート、ポリテトラフルオロエチレン（ＰＴＦＥ）、木粉、セルロース及びその誘導体が挙げられ、これらは１種を単独で、又は２種以上を併用して用いることができる。
【００４３】
充填剤の含有量は、特に制限されないが、その合計量が、樹脂組成物全量を基準として１０〜６０質量％であることが好ましい。充填剤を添加する理由としては、発泡壁紙の隠蔽性の確保、単位面積当たりの燃焼カロリーの低減、嵩増しによる製造コストの低減等が挙げられるが、充填剤（特には無機充填剤）の含有量が樹脂組成物全量を基準として２０〜４０質量％であると、発泡壁紙としての良好な隠蔽性を確保しながら燃料カロリーが低く、製造コストの手頃な発泡壁紙を製造することができる。
【００４４】
発泡助剤としては、例えば、ステアリン酸、ラウリン酸等の脂肪族系、ステアリン酸アミド、オレイン酸アミド等の脂肪酸アミド系、ステアリン酸亜鉛、ラウリン酸カルシウム、オクチル酸亜鉛等の脂肪酸金属塩系のほか、尿素系、塩化亜鉛、酸化亜鉛等が挙げられる。
【００４５】
水和金属化合物以外の難燃剤としては、例えば、リン酸エステル系等のリン系難燃剤、テトラブロモビスフェノールＡ等の臭素系難燃剤などが挙げられる。
【００４６】
セル調整剤としては、例えば、アクリル酸エステル系樹脂、メタクリル酸エステル系樹脂等が挙げられる。
【００４７】
安定剤としては、例えば、フェノール／アミン系酸化防止剤、ヒンダードアミン系光安定剤等のラジカル補足剤、リン系、イオウ系等の過酸化物分解剤、ベンゾトリアゾール系ヒドロキシフェニルトリアジン系、ベンゾフェノン系紫外線吸収剤などが挙げられる。
【００４８】
滑剤としては、例えば、ステアリン酸、ラウリン酸等の脂肪酸系、ステアリン酸アミド、オレイン酸アミド等の脂肪酸アミド系、ステアリン酸亜鉛、ラウリン酸カルシウム、オクチル酸亜鉛等の脂肪酸金属塩系の滑剤などが挙げられる。
【００４９】
シラン架橋助剤としては、例えば、スズ系の架橋助剤等が挙げられる。
【００５０】
本実施形態の樹脂組成物においては、製膜した樹脂シートの架橋を効率的に行うために、トリメチルプロパン・トリメタクリレート、トリメチルプロパン・トリアクリレート、トリアリルイソシアヌレートなどの架橋助剤を含有することが好ましい。
【００５１】
上記架橋助剤の配合量としては、樹脂成分１００質量部に対して、０．０１〜５質量部が好ましく、０．１〜１．０質量部がより好ましい。この範囲内であれば、架橋助剤の添加効果を十分に得ることができるとともに、樹脂シート表層へのブルーミングなどを防止しやすい。
【００５２】
［樹脂シート］
本実施形態に係る樹脂シートは、上記本実施形態に係る樹脂組成物から形成されるものである。本実施形態に係る樹脂シートは、例えば、上記本実施形態に係る樹脂組成物を押出製膜して得ることができる。
【００５３】
押出製膜の方法としては、例えば、Ｔダイ押出法、Ｔダイ押出同時ラミネーション法、Ｔダイ押出タンデムラミネーション法、円形ダイ押出法、円形ダイインフレーション押出法等の押出成形が挙げられる。
【００５４】
本実施形態に係る樹脂シートは、押出成形以外に、射出成形、プレス成形、ブロー成形、カレンダ成形、コーティング成形、キャスト成形、ディッピング成形、真空成形、トランスファ成形などの公知の成形方法によっても製造することができる。
【００５５】
樹脂組成物は、各成分を押出機で溶融・混練・分散させた後に、適宜ペレット化したものを用いることができる。押出機は単軸押出機でも２軸押出機でもよいが、生産性や品質への影響を考慮した場合、２軸押出機が望ましい。
【００５６】
押出製膜の条件としては、押出温度１００℃〜１６０℃、押出圧力２ＭＰａ〜５０ＭＰａが挙げられる。発泡剤成分の分解を抑制しつつポリエチレン成分の融点以上とする観点から、押出温度は１１０℃〜１５０℃が好ましく、１２０℃〜１４０℃がより好ましい。また、押出安定性の観点から、押出圧力は、３ＭＰａ〜４０ＭＰａが好ましく、３ＭＰａ〜３０ＭＰａがより好ましい。
【００５７】
樹脂シートの厚みは、用途に応じて適宜設定することができるが、例えば、発泡壁紙用途であれば５０μｍ〜２００μｍとすることができる。
【００５８】
樹脂シートは、架橋処理が施されていてもよい。架橋処理としては、過熱蒸気処理、水架橋処理を行うことができる。この場合、シラン架橋性樹脂の一部又は全部が架橋される。
【００５９】
過熱蒸気処理は、例えば、１３０℃〜２８０℃の環境下で２０秒から１５分間、過熱蒸気（過熱水蒸気ともいう）処理する方法等が挙げられる。過熱蒸気処理は、例えば、過熱蒸気雰囲気下に樹脂シートを配し、樹脂シートに過熱蒸気を接触させる方法が挙げ上げる。また、水架橋させる方法としては、湿度６０％以上の環境下、４０℃〜７０℃の温度域で１日〜１か月養生させて水架橋させる方法が挙げられ、具体的には、４０℃９０％の恒温恒湿槽の環境下において養生させて水架橋させる方法が挙げられる。
【００６０】
樹脂シートの架橋処理は、樹脂組成物を製膜したものに施してもよく、後述する積層シートにした後に施してもよい。
【００６１】
［積層シート］
本実施形態に係る積層シートは、基材と、基材上に設けられた上記樹脂シートと、を備える。当該積層シートは、樹脂シートを、基材上にラミネートして得ることができる。ラミネートの方法としては、特に限定されるものではないが、樹脂シートと基材とを、熱プレス機等を用いて熱圧着を行う方法、過熱蒸気を用いて圧着を行う方法等が挙げられる。過熱蒸気を用いて圧着を行う方法によれば、過熱蒸気によって樹脂シートの表面の溶融状態を保ったまま基材上へラミネートすることが可能となり、そのレベリング効果によって、密着させる基材の表面の凹凸が樹脂シートに転写されることを抑制することができる。また、樹脂シートがシラン架橋性樹脂を含む場合は、過熱蒸気によってシラン架橋性樹脂を効率よく架橋させることができる。
【００６２】
上記基材としては、従来ある壁紙用裏打紙等の紙基材として通常使用されているものであれば特に限定されずに使用可能である。このような基材としては、例えば、スルファミン酸グアニジン、リン酸グアニジン等の水溶性難燃剤を含浸させたパルプ主体の難燃紙、又は炭酸マグネシウム、水酸化アルミニウム、水酸化マグネシウム等の無機質剤を混抄した無機質紙などが挙げられる。これらの秤量は、５０〜３００ｇ／ｍ２であってもよく、６０〜１６０ｇ／ｍ２であってもよい。
【００６３】
また、基材と上記樹脂シートとの接着性を向上させる観点から、基材の表面で樹脂シートを設ける側の面には、例えば、コロナ放電処理、プラズマ処理、オゾン処理等の易接着処理を施してもよく、アクリル−ブチル共重合体、イソシアネートとポリオールとからなるポリウレタン等から形成される易接着処理層を設けてもよい。
【００６４】
［発泡壁紙］
本実施形態に係る発泡壁紙は、基材と、基材上に設けられた発泡樹脂層と、を備える。このような発泡壁紙は、例えば、上述した樹脂シートを、基材上にラミネートして積層シートを得る工程と、上記樹脂シートに含まれる発泡剤を発泡させることにより、発泡樹脂層を形成する工程と、を備える、製造方法によって得ることができる。
【００６５】
発泡剤の発泡は、樹脂シートを加熱することにより行うことができる。加熱条件としては、当該樹脂シートを構成する成分によって適宜設定することができ、特に制限はないが、１６０℃〜２８０℃で１０秒〜１２０秒間加熱することが好ましく、２２０℃〜２４０℃で２０秒〜４０秒間加熱することがより好ましく、２２０℃で４０秒間加熱することが更に好ましい。
【００６６】
他の実施形態として、発泡壁紙は、上記積層シートにおける樹脂シートに含まれる発泡剤を発泡させることにより、発泡樹脂層を形成する工程を備える方法によっても得ることができる。
【００６７】
さらに、本実施形態に係る発泡壁紙において、発泡樹脂層の基材とは反対側の面は凹凸形状を有していてもよい。凹凸形状を設ける方法としては、特に制限されるものではないが、例えば、加熱発泡の際の熱を利用して、表面側を冷却エンボスロールとし、基材側をゴムロールとしておき、２つのトールでニップし（エンボス加工し）冷却することにより、表面に凹凸形状を形成する方法等が挙げられる。凹凸形状としては、特に制限されるものではないが、例えば、木目板導管溝、石板表面凹凸、布表面テクスチャア、梨地、砂目、ヘアライン、万線条溝等が挙げられる。これらは、目的に応じて適宜選択可能であり、複数を組み合わせてもよい。
【００６８】
本実施形態に係る発泡壁紙は、模様層及び表面保護層を設けてもよい。模様層及び表面保護層は、公知の材料を使用して適宜設けることができる。本発明の目的が達成できるのであれば、模様層及び表面保護層を設けなくともよい。模様層及び表面保護層は、グラビアコーティング等の公知の印刷技術を用いて設けることが可能である。なお、模様層及び表面保護層は、発泡剤を発泡させる前に設けることができる。
【実施例】
【００６９】
以下、実施例及び比較例を示して本発明を具体的に説明する。ただし、本発明は以下の実施例に限定されるものではない。
【００７０】
［発泡壁紙の作製］
（実施例１〜６、比較例１）
円形のインフレーションダイを取り付けた単軸押出機を用い、表１に示される組成（表中の数値は質量部を示す）を有する樹脂組成物を、押出温度１３０℃、厚み１００μｍで製膜し、樹脂シートをそれぞれ得た。
【００７１】
次に、裏打紙（ＫＪ特殊紙製、ＷＫ−６６５ＩＨＴ、重量６５ｇ／ｍ２）上に、実施例及び比較例で製膜した樹脂シートを置き、１１０℃で加熱した熱プレス機で３０秒間プレスして熱融着させた。その後、２４０℃のオーブンで２５秒間加熱し、発泡剤を発泡させて、発泡壁紙を作製した。
【００７２】
［発泡壁紙の評価］
作製した発泡壁紙について、下記の方法に従い、発泡倍率、表面状態、セルサイズ、及び圧縮回復性を評価した。また、下記に示すコーンカロリー難燃性試験により、作製した発泡壁紙の総発熱量、最大発熱速度、及び２００ｋＷ超過時間を評価した。各評価結果を表１に示す。
【００７３】
（発泡倍率）
厚み計を用いて発泡壁紙の裏打紙込みの厚みＴ（μｍ）を測定した。この値から下記式により発泡倍率を算出した。
発泡倍率＝［Ｔ−（裏打紙の厚み）］／（樹脂シートの厚み）
［なお、裏打紙の厚み及び樹脂シートの厚みはそれぞれ１００μｍ］
【００７４】
（表面状態）
目視にて、表層からのガス抜けの有無を確認し、下記の判定基準に従い評価した。
Ａ：表層に孔が見られない。
Ｂ：表層にクレーター状の孔が確認された（ガス抜け有り）。
【００７５】
（セルサイズ）
作製した発泡壁紙を断面カットし、×１００の光学顕微鏡（キーエンス製マイクロスコープ、ＶＨＸ６００）を使用してセルサイズを目視確認した。視野内の最大セルに着目し、その最大サイズ（幅方向）を測定した。
【００７６】
（圧縮回復性）
作製した発泡壁紙を２ｃｍ×２ｃｍの大きさの試験片に裁断し、圧縮前の試験片の厚み（ｃ）を測定し、これを初期値とした。次に、２枚の金属製の平板で試験片を挟み、１００ｋｇｆ／ｃｍ２の圧力をかけて４０℃環境下で１日間放置した。その後、圧力を開放し、試験片の厚み（ｄ）を測定し、（ｄ）×１００／（ｃ）を圧縮回復率として算出した。
【００７７】
［コーンカロリー難燃性試験］
ＩＳＯ５６６０−１に定められた測定方法に基づき、酸素消費法と呼ばれる原理を用いて発熱速度及び発熱量を求めた。より具体的には、１０ｃｍ×１０ｃｍにカットした評価用シートの裏面に５ｇの接着剤（ルーアマイルド  ヤヨイ化学製）を塗布し、同じく１０ｃｍ×１０ｃｍにカットした石膏ボード上に、接着剤面を介して貼り合わせ、室温環境下で１週間養生させてサンプルを作成した。試験装置は、株式会社東洋精機製作所製のコーンカロリーメーターＣ４型を用いて行った。酸素消費量をモニタリングし、発熱速度及び発熱量に換算した。なお、これは、燃焼によって発生する熱量は、燃焼する物質の重量あたりで考えると物質ごとに異なるが、消費される酸素の重量で考えると、物質の種類によらずほぼ一定の数値（酸素１ｋｇあたり１３．１×１０３ｋＪ）になるという原理に基づく。
【００７８】
【表１】
0006485021.tif 000002
【００７９】
表１に示される各成分は以下の材料を用いた。
【００８０】
［低密度ポリエチレン］
樹脂Ａ−１：ノバテックＬＤ  ＬＪ８０２Ａ（日本ポリエチレン製、商品名、ＭＦＲ＝２７、密度＝０．９１７）
樹脂Ａ−２：ノバテックＬＤ  ＬＣ６００Ａ（日本ポリエチレン製、商品名、ＭＦＲ＝７、密度＝０．９１８）
樹脂Ａ−３：ペトロセン３５３（東ソー製、商品名、ＭＦＲ＝１４５、密度０．９１５）
【００８１】
［超低密度ポリエチレン］
樹脂Ｂ−１：タフマー  ＤＦ７３５０（三井化学製、商品名、ＭＦＲ＝３５、密度０．８７０）
【００８２】
［その他の樹脂］
シラン架橋性樹脂：リンクロン  ＸＣＦ７１０Ｎ（三菱化学製、商品名、低密度ポリエチレンベース）
【００８３】
［充填剤］
炭酸カルシウム：ＢＦ２００Ｓ（備北粉化工業製、商品名、５０％平均粒径５μｍ）
二酸化チタン：タイペークＣＲ−６０（石原産業製、商品名、５０％平均粒径０．２１μｍ）
【００８４】
［発泡剤］
アゾ系発泡剤：ビニホールＡＣ＃３Ｃ−Ｋ２（永和化成工業製、商品名、平均粒径５μｍ）
ヒドラジド系発泡剤：ネオセルボンＮ＃１０００Ｍ（永和化成工業製、商品名、平均粒径４μｍ）
【００８５】
［発泡助剤］
亜鉛系発泡助剤：アデカスタブＯＦ１０１（ＡＤＥＫＡ製、商品名、粉状品）
【００８６】
［水和金属化合物］
水酸化アルミニウムＡ：Ｂ−３０３（巴工業製、商品名、平均粒径４．３μｍ）
水酸化アルミニウムＢ：Ｂ−３０９（巴工業製、商品名、平均粒径１１．５μｍ）
水酸化マグネシウム：キスマ８（協和化学工業製、商品名、平均粒径１．６７μｍ）
【００８７】
［その他の添加剤］
シラン架橋助剤：ＬＺ０１３（三菱化学製、商品名、ポリエチレンベース）
【００８８】
表１から分かるように、水和金属化合物を添加することで、十分な発泡倍率を有し、且つ発泡後の表面状態が良好な発泡壁紙を得ることができる。さらに、水和金属化合物の難燃効果により、最大発熱速度及び２００ｋＷ超過時間の数値を抑制することができる。このことは、特に水酸化アルミニウムを添加した場合に顕著である。また、平均粒径の小さい水和金属化合物を用いることで、表面積を増やした場合に更に顕著である。